(57)【特許請求の範囲】
【請求項１】
下記を含むシリコーン樹脂組成物
（Ａ）１分子中に少なくとも２個のアルケニル基を含有するオルガノポリシロキサン
（Ｂ）１分子中にケイ素原子に結合した水素原子を少なくとも２個含有するオルガノハイドロジェンポリシロキサンの（Ａ）成分中のアルケニル基の合計モルに対する（Ｂ）成分中のケイ素原子に結合した水素原子の合計モルが０．１〜４．０（モル比）となる量
（Ｃ）白金族金属系触媒の触媒量
（Ｄ）シリコーンゴム球状微粒子の表面をポリオルガノシルセスキオキサン樹脂で被覆した微粒子表面を、さらにビニルシラザンでシリル化した、平均粒径０．１〜１００μｍのシリコーン微粒子
（Ａ）成分と（Ｂ）成分との合計１００質量部に対して３０〜８０質量部
（Ｅ）分子中にケイ素原子を含有しない（メタ）アクリレート化合物  
（Ａ）成分と（Ｂ）成分との合計１００質量部に対して０．０１〜１０質量部。
【請求項２】
（Ａ）成分が、下記一般式（１）：
【化１】
0005578616.tif 000020
（式中、Ｒ１は、互いに独立に、非置換もしくは置換の一価炭化水素基であり、Ｒ２は、互いに独立に、非置換もしくは置換の、脂肪族不飽和結合を有しない一価炭化水素基であり、ｘ及びｙは０または正の整数であり、０＜ｘ＋ｙ≦１０，０００、かつ０≦ｘ／（ｘ＋ｙ）≦１．０を満足する整数である）で表されるオルガノポリシロキサンと、
ＳｉＯ２単位、Ｒ３ｋＲ４ｐＳｉＯ０．５単位及びＲ４３ＳｉＯ０．５単位からなるオルガノポリシロキサン（Ｒ３はビニル基またはアリル基であり、Ｒ４はアルケニル基を含まない一価炭化水素基であり、ｋは１、２又は３、ｐは０、１又は２であり、但しｋ＋ｐ＝３である）とからなり、
後者のオルガノポリシロキサンの含有量が（Ａ）成分中２０〜７０質量％である、請求項１に記載のシリコーン樹脂組成物。
【請求項３】
（Ｅ）（メタ）アクリレート化合物が、炭素数４〜３０の、１官能性（メタ）アクリレート化合物または２官能性（メタ）アクリレート化合物である、請求項１または２記載のシリコーン樹脂組成物。
【請求項４】
（Ｆ）接着助剤をさらに含む請求項１〜３のいずれか１項に記載のシリコーン樹脂組成物。
【請求項５】
シリコーン微粒子が平均粒径５〜１００μｍを有する、請求項１〜４のいずれか１項記載のシリコーン樹脂組成物。
【請求項６】
請求項１〜５のいずれか１項に記載のシリコーン樹脂組成物を硬化して成るシリコーン硬化物。
【請求項７】
ＪＩＳ  Ｋ  ６２５３に規定されるタイプＡデュロメータによるゴム硬度が４０〜９０である請求項６に記載のシリコーン硬化物。
【請求項８】
請求項６または７に記載のシリコーン硬化物で封止した半導体装置。
【請求項９】
シリコーン樹脂組成物を温度１００℃〜２５０℃、時間０．１秒〜１０秒間で加熱して硬化する工程を含む、請求項６記載のシリコーン硬化物の製造方法。
【発明の詳細な説明】
【技術分野】
【０００１】
本発明はシリコーン樹脂組成物に関し、詳細にはソルダーレジストや銅基板等に接着が良好であり、かつ速硬化が可能な硬化物を与えるシリコーン樹脂組成物及びその硬化物に関する。
【背景技術】
【０００２】
シリコーン樹脂組成物は、耐候性、耐熱性等の特性や硬度、伸び等のゴム的性質に優れた硬化物を形成することから、ＣＳＰ構造の各種半導体の基板とチップの接合に低弾性であるダイボンド剤として使用されている。
【０００３】
特許文献１では、半導体チップと該半導体チップ取り付け部材を接合するための絶縁性液状ダイボンディング剤において、前記半導体チップと該半導体チップ取り付け部材との絶縁性を確保し、ダイボンディング後の半導体チップへのワイヤボンダビリティを損なわないようにする為に比較的硬質の充填剤を含有する絶縁性液状ダイボンディング剤が報告されている。
【０００４】
また、特許文献２では半導体チップのアクティブ面を損傷する恐れがなく、スクリーン印刷作業性に優れ、半導体チップとダイボンディング剤の界面にボイドが生じ難く、ワイヤーボンド性を損なわない絶縁性液状ダイボンディング剤が報告されている。
【先行技術文献】
【特許文献】
【０００５】
【特許文献１】特開平７−２９２３４３号公報
【特許文献２】特開２００７−０６３２９９号公報
【発明の概要】
【発明が解決しようとする課題】
【０００６】
一般に、ダイボンド工程は１５０℃以上の温度で１秒〜数秒の加熱で硬化し、生産性を上げるために硬化時間を短縮することが要求されているが、前記ダイボンディング剤は硬化速度が遅くダイボンドに時間がかかるという問題を有している。また、これらのダイボンディング剤は、半導体基板として使用されるソルダーレジスト、ポリイミドフィルム、銅箔、パッシベーション、及び感光性プラスチック基材との接着性の面で十分ではない。
【０００７】
本発明は上記事情に鑑みてなされたものであり、短時間で硬化し、かつソルダーレジストや銅基板等に対して優れた接着強度を有する硬化物を与えるシリコーン樹脂組成物を提供することを目的とする。
【課題を解決するための手段】
【０００８】
本発明者らは、上記課題を解決すべく鋭意検討した結果、（メタ）アクリレート化合物を用いたシリコーン樹脂組成物が、樹脂の硬化速度を速め、かつ基板に対する高い接着性を有する硬化物を与えることができることを見出した。また、特定のシリコーン微粒子を用いることにより、シリコーン樹脂組成物の硬化物の内部応力を低下し、基板との接着性をさらに向上することができることを見出し、本発明に至った。
【０００９】
即ち、本発明は、
下記を含むシリコーン樹脂組成物
（Ａ）１分子中に少なくとも２個のアルケニル基を含有するオルガノポリシロキサン
（Ｂ）１分子中にケイ素原子に結合した水素原子を少なくとも２個含有するオルガノハイドロジェンポリシロキサンの（Ａ）成分中のアルケニル基の合計モルに対する（Ｂ）成分中のケイ素原子に結合した水素原子の合計モルが０．１〜４．０（モル比）となる量
（Ｃ）白金族金属系触媒の触媒量
（Ｄ）シリコーンゴム球状微粒子の表面をポリオルガノシルセスキオキサン樹脂で被覆した微粒子表面を、さらにビニルシラザンでシリル化した、平均粒径０．１〜１００μｍのシリコーン微粒子
（Ａ）成分と（Ｂ）成分との合計１００質量部に対して３０〜８０質量部
（Ｅ）（メタ）アクリレート化合物  
（Ａ）成分と（Ｂ）成分との合計１００質量部に対して０．０１〜１０質量部
及びその硬化物である。
【発明の効果】
【００１０】
本発明のシリコーン樹脂組成物は、（メタ）アクリレート及び特定のシリコーン微粒子を含有することにより、短時間での硬化が可能になり、かつソルダーレジストや銅基板等に対して優れた接着性を有する硬化物を提供することができる。
【発明を実施するための形態】
【００１１】
（Ａ）アルケニル基含有オルガノポリシロキサン
本発明のベース成分であるアルケニル基含有オルガノポリシロキサン（Ａ）は、２５℃における粘度が１０〜１，０００，０００ｍＰａ．ｓ、好ましくは１００〜１００，０００ｍＰａ．ｓ、さらに好ましくは５００〜１０，０００ｍＰａ．ｓであることが作業性、硬化性等の観点から好ましい。オルガノポリシロキサンは、炭素数２〜８、特に２〜６のアルケニル基を１分子中に２個以上、好ましくは２〜５０個含有するものがよく、直鎖状であることが好ましい。該オルガノポリシロキサンは、主鎖がジオルガノシロキサン単位の繰り返しから成り、分子鎖両末端がトリオルガノシロキシ基で封鎖されたものがよく、中でも下記一般式（１）で表わされる直鎖状オルガノポリシロキサンが望ましい。尚、直鎖状オルガノポリシロキサンは分岐構造を分子鎖中に少量含有してもよい。オルガノポリシロキサンの粘度は、回転粘度計等により測定することができる。
【００１２】
【化１】
0005578616.tif 000002
（式中、ｘ及びｙは０または正の整数であり、ｘ＋ｙはこのオルガノポリシロキサンの２５℃での粘度を１０〜１，０００，０００ｍＰａ・ｓとする数である。このようなｘ、ｙは、０＜ｘ＋ｙ≦１０，０００を満足する０または正の整数であり、好ましくは、５＜ｘ＋ｙ≦２，０００、０≦ｘ／（ｘ＋ｙ）≦１．０の整数である。）
【００１３】
式中、Ｒ１は互いに独立に、非置換もしくは置換の一価炭化水素基である。一価炭化水素基としては、炭素原子数１〜１０、特に１〜６のものが好ましく、具体的には、メチル基、エチル基、プロピル基、イソプロピル基、ブチル基、イソブチル基、ｔｅｒｔ−ブチル基、ペンチル基、ネオペンチル基、ヘキシル基、シクロヘキシル基、オクチル基、ノニル基、デシル基等のアルキル基；フェニル基、トリル基、キシリル基、ナフチル基等のアリール基；ベンジル基、フェニルエチル基、フェニルプロピル基等のアラルキル基；ビニル基、アリル基、プロペニル基、イソプロペニル基、ブテニル基、ヘキセニル基、シクロヘキセニル基、オクテニル基等のアルケニル基；及びこれらの基の水素原子の一部又は全部をフッ素、臭素、塩素等のハロゲン原子、シアノ基等で置換したもの、例えばクロロメチル基、クロロプロピル基、ブロモエチル基、トリフロロプロピル基等のハロゲン置換アルキル基、及びシアノエチル基等が挙げられる。
【００１４】
式中、Ｒ２は互いに独立に、脂肪族不飽和結合を有さない、非置換もしくは置換の一価炭化水素基である。一価炭化水素基としては、炭素原子数１〜１０、特に１〜６のものが好ましく、具体的には、メチル基、エチル基、プロピル基、イソプロピル基、ブチル基、イソブチル基、ｔｅｒｔ−ブチル基、ペンチル基、ネオペンチル基、ヘキシル基、シクロヘキシル基、オクチル基、ノニル基、デシル基等のアルキル基；フェニル基、トリル基、キシリル基、ナフチル基等のアリール基；ベンジル基、フェニルエチル基、フェニルプロピル基等のアラルキル基及びこれらの基の水素原子の一部又は全部をフッ素、臭素、塩素等のハロゲン原子、シアノ基等で置換したもの、例えばクロロメチル基、クロロプロピル基、ブロモエチル基、トリフロロプロピル基等のハロゲン置換アルキル基、及びシアノエチル基等が挙げられる。
【００１５】
このようなオルガノポリシロキサンとして、下記のものを挙げることができる。
【化２】
0005578616.tif 000003
【００１６】
【化３】
0005578616.tif 000004
【００１７】
【化４】
0005578616.tif 000005
【００１８】
【化５】
0005578616.tif 000006
【００１９】
また、本発明の（Ａ）成分はレジン構造（即ち、三次元網状構造）のオルガノポリシロキサンと、式（１）に示すオルガノポリシロキサンの混合物であることができる。レジン構造のオルガノポリシロキサンはＳｉＯ２単位、Ｒ３ｋＲ４ｐＳｉＯ０．５単位及びＲ４３ＳｉＯ０．５単位からなるオルガノポリシロキサン（上記式において、Ｒ３はビニル基またはアリル基であり、Ｒ４はアルケニル基を含まない一価炭化水素基であり、ｋは１、２又は３、ｐは０、１又は２であり、但しｋ＋ｐ＝３である）からなるレジン構造のオルガノポリシロキサンであることが好ましい。尚、Ｒ４は上記Ｒ２と同様の一価炭化水素基であり、中でもメチル基、フェニル基であることが好ましい。
【００２０】
レジン構造のオルガノポリシロキサンは、ＳｉＯ２単位をａ単位、Ｒ３ｋＲ４ｐＳｉＯ０．５単位をｂ単位、Ｒ４３ＳｉＯ０．５単位をｃ単位とした場合、モル比で（ｂ＋ｃ）／ａ＝０．３〜３、好ましくは０．７〜１．０、ｂ／ａ＝０．０１〜１、好ましくは０．０７〜０．１５となる量で構成されていることが好ましい。また、該オルガノポリシロキサンは、ＧＰＣによるポリスチレン換算の重量平均分子量が５００〜１０，０００の範囲にあるものが好適である。
【００２１】
尚、このレジン構造のオルガノポリシロキサンは、上記ａ単位、ｂ単位、ｃ単位に加えて、さらに、二官能性シロキサン単位や三官能性シロキサン単位（すなわち、オルガノシルセスキオキサン単位）を本発明の目的を損なわない範囲で少量含有してもよい。
【００２２】
レジン構造のオルガノポリシロキサンは、上記ａ単位、ｂ単位、ｃ単位の単位源となる化合物を上記モル比となるように組み合わせ、例えば、酸の存在下で共加水分解反応を行なうことによって容易に合成することができる。
【００２３】
ａ単位源として、ケイ酸ソーダ、アルキルシリケート、ポリアルキルシリケート、四塩化ケイ素等を用いることができる。
【００２４】
ｂ単位源として下記のものを用いることができる。
【化６】
0005578616.tif 000007
【００２５】
ｃ単位源としては、下記のものが挙げられる。
【化７】
0005578616.tif 000008
【００２６】
レジン構造のオルガノポリシロキサンは、硬化物の物理的強度及び表面のタック性を改善するために配合される。該オルガノポリシロキサンは（Ａ）成分中に２０〜７０質量％の量で配合されることが好ましく、より好ましくは３０〜６０質量％の量である。レジン構造のオルガノポリシロキサンの配合量が少なすぎると、上記硬化が十分達成されない場合があり、多すぎると組成物の粘度が著しく高くなり、硬化物にクラックが発生しやすくなる場合がある。
【００２７】
（Ｂ）オルガノハイドロジェンポリシロキサン
オルガノハイドロジェンポリシロキサンは架橋剤として作用するものであり、該成分中のＳｉＨ基と成分（Ａ）中のアルケニル基とが付加反応することにより硬化物を形成する。かかるオルガノハイドロジェンポリシロキサンは、一分子中にケイ素原子に結合した水素原子（以下、ＳｉＨ基）を２個以上有するものであればいずれのものでもよいが、特に下記平均組成式（２）
［化８］
ＨａＲ５ｂＳｉＯ（４−ａ−ｂ）／２    （２）                
（式中、Ｒ５は、互いに独立に、置換又は非置換の、脂肪族不飽和結合を含有しない一価炭化水素基であり、ａ及びｂは、０．００１≦ａ＜２、０．７≦ｂ≦２、かつ０．８≦ａ＋ｂ≦３を満たす数である。）で表され、一分子中にＳｉＨ基を少なくとも２個、好ましくは３個以上有するものが好適に用いられる。
【００２８】
ここで、上記式（２）中のＲ５は、互いに独立に、置換又は非置換の、脂肪族不飽和結合を含有しない炭素原子数１〜１０、特に炭素原子数１〜７の一価炭化水素基であることが好ましく、例えばメチル基等の低級アルキル基、フェニル基等のアリール基等、前述した一般式（１）のＲ２のために例示したものが挙げられる。また、ａ及びｂは、０．００１≦ａ＜２、０．７≦ｂ≦２、かつ０．８≦ａ＋ｂ≦３を満たす数であり、好ましくは０．０５≦ａ≦１、０．８≦ｂ≦２、かつ１≦ａ＋ｂ≦２．７となる数である。分子中ＳｉＨ基の位置は特に制限されず、分子鎖の末端であっても途中であってもよい。
【００２９】
このようなオルガノハイドロジェンポリシロキサンとしては、トリス（ジメチルハイドロジェンシロキシ）メチルシラン、トリス（ジメチルハイドロジェンシロキシ）フェニルシラン、１，１，３，３−テトラメチルジシロキサン、１，３，５，７−テトラメチルシクロテトラシロキサン、両末端トリメチルシロキシ基封鎖メチルハイドロジェンポリシロキサン、両末端トリメチルシロキシ基封鎖ジメチルシロキサン・メチルハイドロジェンシロキサン共重合体、両末端ジメチルハイドロジェンシロキシ基封鎖ジメチルポリシロキサン、両末端ジメチルハイドロジェンシロキシ基封鎖ジメチルシロキサン・メチルハイドロジェンシロキサン共重合体、両末端トリメチルシロキシ基封鎖メチルハイドロジェンシロキサン・ジフェニルシロキサン共重合体、両末端トリメチルシロキシ基封鎖メチルハイドロジェンシロキサン・ジフェニルシロキサン・ジメチルシロキサン共重合体、（ＣＨ３）２ＨＳｉＯ１／２単位とＳｉＯ４／２単位とから成る共重合体、（ＣＨ３）２ＨＳｉＯ１／２単位とＳｉＯ４／２単位と（Ｃ６Ｈ５）ＳｉＯ３／２単位とから成る共重合体、（ＣＨ３）２ＨＳｉＯ１／２単位と（Ｃ６Ｈ５）ＳｉＯ３／２単位とから成る共重合体などが挙げられる。
【００３０】
このオルガノハイドロジェンポリシロキサンの分子構造は、直鎖状、環状、分岐状、三次元網状構造のいずれであってもよいが、一分子中のケイ素原子の数（又は重合度）が３〜５００、好ましくは５〜３００、より好ましくは１０〜１００のものを使用するのがよい。
【００３１】
このようなオルガノハイドロジェンポリシロキサンは、通常、Ｒ５ＳｉＨＣｌ２、（Ｒ５）３ＳｉＣｌ、（Ｒ５）２ＳｉＣｌ２、（Ｒ５）２ＳｉＨＣｌ（Ｒ５は、前記の通りである）のようなクロロシランを加水分解するか、加水分解して得られたシロキサンを平衡化することにより得ることができる。
【００３２】
該オルガノハイドロジェンポリシロキサンは下記のものが挙げられる。
【化９】
0005578616.tif 000009
（ただしｃ及びｄは、０≦ｃ≦４９８、０＜ｄ≦４９８、１＜ｃ＋ｄ≦４９８、を満足する整数であり、好ましくは、１＜ｃ＋ｄ≦９８を満足する整数である。ｒは０〜３の整数である。Ｒ５は、前記の通りである。）
【化１０】
0005578616.tif 000010
【００３３】
なお、このオルガノハイドロジェンポリシロキサンの配合量は、上記（Ａ）成分を硬化するための有効量であり、特に、オルガノハイドロジェンポリシロキサン中のＳｉＨ基が（Ａ）成分中のアルケニル基の合計量１モル当たり０．１〜４．０、好ましくは１．０〜３．０、より好ましくは１．２〜２．８のモル比となる量で使用されることがよい。ＳｉＨ基の量が前記下限値未満では、硬化反応が進行せずシリコーン硬化物を得ることが困難であり、前記上限値超では、未反応のＳｉＨ基が硬化物中に多量に残存し、ゴム物性が経時的に変化する原因となる。また、（Ａ）成分及び（Ｂ）成分１００ｇあたりのフェニル基の量が０．２ｍｏｌ以上であることが好ましい。
【００３４】
（Ｃ）白金族金属系触媒
触媒は、（A）成分と（B）成分の反応を促進するために配合され、白金系、パラジウム系、ロジウム系の触媒が使用できるが、コスト等の見地から白金、白金黒、塩化白金酸などの白金系触媒がよい。例えば、Ｈ2ＰｔＣｌ6・ｍＨ2Ｏ，Ｋ2ＰｔＣｌ6，ＫＨＰｔＣｌ6・ｍＨ2Ｏ，Ｋ2ＰｔＣｌ4，Ｋ2ＰｔＣｌ4・ｍＨ2Ｏ，ＰｔＯ2・ｍＨ2Ｏ（ｍは正の整数）等や、これらと、オレフィン等の炭化水素、アルコール又はビニル基含有オルガノポリシロキサンとの錯体等が挙げられる。例えば塩化白金酸のアルコール変性溶液、塩化白金酸のシリコーン変性溶液等を用いることができる。上記触媒は単独でも、２種以上の組み合わせであってもよい。
【００３５】
触媒は、いわゆる触媒量で配合すればよく、（Ａ）及び（Ｂ）成分の合計量に対し、白金族金属換算（質量）で０．１〜１，０００ｐｐｍ、好ましくは０．５〜２００ｐｐｍとなる量で使用される。
【００３６】
（Ｄ）シリコーン微粒子
（Ｄ）シリコーン微粒子は、平均粒径０．１〜１００μｍ、好ましくは１〜３０μｍのシリコーン微粒子である。特に、特開平７−１９６８１５号公報に開示されている、シリコーンゴム球状微粒子の表面をポリオルガノシルセスキオキサン樹脂で被覆したシリコーン微粒子であることが好ましい。ポリオルガノシルセスキオキサン樹脂を被覆したシリコーンゴム球状微粒子は、シリコーン微粒子の水分散液にアルカリ性物質またはアルカリ性水溶液とオルガノトリアルコキシシランを添加し、加水分解及び縮合反応させる方法で製造することができる。ポリオルガノシルセスオキサン樹脂で被覆したシリコーン微粒子を含有することにより、シリコーン樹脂組成物に流動性、分散性、潤滑性を与え、シリコーン樹脂組成物の内部応力を低下することにより、基板に対する接着性を向上することができる。
【００３７】
該シリコーン微粒子は、分子構造式中に下記式（３）で示される線状オルガノポリシロキサン単位を有するシリコーンゴム球状微粒子の表面をポリオルガノシルセスオキサン樹脂で被覆したものである。
［化１１］
−（Ｒ６２ＳｉＯ）ｎ−    （３）
【００３８】
式（３）中、Ｒ６はメチル基、エチル基、プロピル基、ブチル基などのアルキル基、フェニル基、トリル基などのアリール基、ビニル基、アリル基などのアルケニル基、β−フェニルエチル基、β−フェニルプロピル基などのアラルキル基、クロロメチル基、３，３，３−トリフルオロプロピル基などの１価ハロゲン化炭化水素基、さらにはエポキシ基、アミノ基、メルカプト基、アクリロキシ基、メタクリロキシ基などの反応性基含有の有機基から選択される１種または２種以上の炭素数１〜２０の１価の基である。中でも、Ｒ６の９０モル％以上がメチル基であることが好ましい。ｎは５〜５，０００、好ましくは１０〜１，０００の数である。ｎが５未満では線状オルガノポリシロキサンの特徴が十分に発揮されず、内部応力低下および潤滑性向上効果が十分に得られなくなり、ｎが５，０００より大きいとシリコーンゴム球状微粒子の製造が困難となるため好ましくない。
【００３９】
本発明のシリコーン微粒子は、ポリオルガノシルセスキオキサン樹脂で表面を被覆したシリコーン微粒子をさらにビニルシラザンでシリル化したものである。ビニルシラザンでシリル化することによりシリコーン微粒子に架橋基（ビニル基）を持たせ、シロキサン樹脂との馴染みを良くし、流動性や潤滑性等をより向上することができる。
【００４０】
（Ｄ）成分の配合量は、（Ａ）成分と（Ｂ）成分の合計１００質量部に対して３０〜８０質量部、好ましくは３０〜６０質量部であることがよい。前記上限値超では樹脂強度が低下し、前記下限値未満では低弾性化が少なくパッケージのストレス緩和ができなくなる。
【００４１】
（Ｅ）（メタ）アクリレート化合物
（Ｅ）（メタ）アクリレート化合物は、（Ａ）成分及び（Ｂ）成分に相溶して透明な組成物を与える化合物であることが好ましい。該（メタ）アクリレート化合物は、モノマーであっても、あるいは分子中に１個又は２個以上の残存（メタ）アクリロイル基を有する、該（メタ）アクリレート化合物のオリゴマー、ポリマーであってもよく、またポリエステル、ポリエーテル、ポリカーボネート化合物等の片末端及び／又は両末端が（メタ）アクリロイル基で封鎖されたものであってもよい。
【００４２】
このような（Ｅ）成分としては、分子中にケイ素原子を含有せず、エステル部分がヒドロキシル基及び／又はエーテル結合酸素原子を含有してもよい。中でも、炭素数４〜３０、好ましくは炭素数８〜２０の（メタ）アクリレート化合物が好適であり、具体的には、ラウリル（メタ）アクリレート、２−ヒドロキシ−３−フェノキシプロピル（メタ）アクリレート、ジエチレングリコールモノ（メタ）アクリレート、トリエチレングリコールモノ（メタ）アクリレート、テトラエチレングリコールモノ（メタ）アクリレート等の１官能性（メタ）アクリレート、ジエチレングリコールジ（メタ）アクリレート、トリエチレングリコールジ（メタ）アクリレート、テトラエチレングリコールジ（メタ）アクリレート、５−エチル−２−（２−ヒドロキシ−１，１−ジメチルエチル）−５−（ヒドロキシメチル）−１，３−ジオキサンのジアクリル酸エステル（商標名：カヤラッドＲ−６０４、日本化薬製）又はその対応メタクリル酸エステル、２−プロペノイック酸（オクタハイドロ−４，７−メタン−１Ｈ−インデニディル）ビス（メチレン）エステル（商標名：カヤラッドＲ−６８４、日本化薬製）又はその対応メタクリル酸エステル等の２官能性（メタ）アクリレート等が挙げられる。
【００４３】
（Ｅ）成分の配合量は、（Ａ）成分と（Ｂ）成分との合計１００質量部に対して、好ましくは０．０１〜１０質量部、より好ましくは０．１〜５質量部配合することができる。前記下限値未満では、ダイボンド工程において短時間での硬化が不可能になり、またソルダーレジストや銅基板等に対する接着性に劣る。また、前記上限値超では、硬化物の樹脂特性の低下や耐熱性に悪影響を及ぼす場合がある。
【００４４】
（Ｆ）接着助剤
本発明のシリコーン樹脂組成物は、硬化物の接着性を向上するため、必要に応じてさらに接着助剤を配合することができる。このような接着助剤としては公知のものを使用することができるが、例えば、下記に示すものが挙げられる。該接着助剤の配合量は、（Ａ）〜（Ｅ）成分の合計量１００質量部に対し、０．１〜１０質量部、好ましくは０．５〜５質量部がよい。
【００４５】
【化１２】
0005578616.tif 000011
【００４６】
【化１３】
0005578616.tif 000012
ただし、ｇ及びｈはそれぞれ１〜５００の整数である。
【００４７】
【化１４】
0005578616.tif 000013
【００４８】
【化１５】
0005578616.tif 000014
【００４９】
本発明のシリコーン樹脂組成物は、上述した（Ａ）〜（Ｆ）成分以外に必要に応じて公知の各種添加剤を配合することができる。各種添加剤としては、例えば、ヒュームドシリカ、ヒュームド二酸化チタン等の補強性無機充填剤、炭酸カルシウム、ケイ酸カルシウム、二酸化チタン、酸化第二鉄、カーボンブラック、酸化亜鉛等の非補強性無機充填剤が使用でき、これらの各種添加剤は、本発明の目的を損なわない範囲で適宜配合することができる。これらの添加剤は、（Ａ）〜（Ｅ）成分の合計量１００重量部当り６００重量部以下の範囲で適宜配合することができる。
【００５０】
本発明のシリコーン樹脂組成物は、上記成分をプラネタリーミキサーや品川ミキサー等により常法に準じて均一に混合することにより得ることができる。本発明のシリコーン樹脂組成物は、通常は、硬化が進行しないように２液に分けて保存され、使用時に２液を混合して硬化を行う。あるいはアセチレンアルコール等の硬化抑制剤を少量添加して１液として用いることもできる。
【００５１】
本発明のシリコーン樹脂組成物の硬化条件は特に制限されるものではなく、常温でも十分硬化するが必要に応じて加熱してもよい。ダイボンド時の加熱温度は１００〜２５０℃、好ましくは１５０〜２００℃であり、硬化時間は０．１秒〜１０秒間、好ましくは０．５秒〜５秒間である。さらにポスト硬化として８０〜２００℃で３０分〜４時間の加熱を行うことが望ましい。本願発明のシリコーン樹脂組成物の硬化物のゴム硬度はＪＩＳ  Ｋ  ６２５３に規定されるタイプＡデュロメータによるゴム硬度が４０〜９０、好ましくは６０〜８０であり、低弾性な硬化物を提供する。これによってパッケージのストレスを緩和することができ、ダイボンド剤として好適に機能することができる。
【００５２】
本発明のシリコーン樹脂組成物は、短時間で硬化し優れた接着性を有する硬化物を提供することができるため、ダイボンド工程の短縮が可能になり半導体装置の生産性を上げることができる。さらに、本発明のシリコーン樹脂組成物の硬化物は、ソルダーレジストや銅基板等に対し優れた接着性を有し、かつ低弾性であることから信頼性の優れた半導体装置を提供することができる。本発明のシリコーン樹脂組成物はＩＣ、ＬＳＩ等の半導体装置のダイボンド剤として広く使用することができる。
【実施例】
【００５３】
以下、実施例および比較例を示し、本発明を詳細に説明するが、本発明は下記の実施例に制限されるものではない。なお、以下の例において部は質量部を示す。また、粘度は２３℃での測定値を示す。
【００５４】
［実施例１］
下記式（５）で示されるオルガノポリシロキサン（Ａ−１）５０部（粘度５，０００ｍＰａ・ｓ）、
【化１６】
0005578616.tif 000015
ＳｉＯ２単位５０モル％、（ＣＨ３）３ＳｉＯ０．５単位４２．５モル％およびＶｉ３ＳｉＯ０．５単位７．５モル％からなるレジン構造のオルガノポリシロキサン（Ａ−２）５０部、
下記式（６）で示されるオルガノハイドロジェンポリシロキサン１５部、
【化１７】
0005578616.tif 000016
シラザン処理したシリコーン微粒子５０部、塩化白金酸のオクチルアルコール変性溶液（白金含有量２質量％）０．０５部、５−エチル−２−（２−ヒドロキシ−１，１−ジメチルエチル）−５−（ヒドロキシメチル）−１，３−ジオキサンのジアクリル酸エステル（商標名：カヤラッドＲ−６０４、日本化薬製）１．０部をプラネタリーミキサーにて混合し、シリコーン樹脂組成物を調製した。
【００５５】
上記シリコーン樹脂組成物を、縦３×横３×深さ１０（ｍｍ）の金型に注入し、１５０℃で４時間加熱硬化させて硬化物を成形し、外観を目視で観察した。また、ＪＩＳ  Ｋ  ６２５３に準拠して引張強度、硬度（Ａ型スプリング試験機を用いて測定）及び伸び率を測定した。さらに、下記に示す方法によりソルダーレジストとのせん断接着力および凝集破壊率を測定した。結果を表１に示す。
【００５６】
なお、上記シラザン処理したシリコーン微粒子とは、シリコーンゴム球状微粒子をポリオルガノシルセスオキサン樹脂で表面を被覆した平均粒径５μｍのシリコーン微粒子（ＫＭＰ−６００：信越化学製）５０部及びジビニルテトラメチルシラザン３部をプラネタリーミキサーにて１６０℃で３時間混合し、１０Ｔｏｒｒにて残留するシラザン及びアンモニア等の副生成物を除去することにより調製したものである。
【００５７】
［ソルダーレジストとのせん断接着力］
幅２５ｍｍのソルダーレジスト基板（商品名：ＡＵＳ３０８  太陽インク製）の上に、上記で調製したシリコーン樹脂組成物からなる厚さ２５μｍ、長さ１０ｍｍの組成物層を形成した。次に、ダイボンダー（ＴＯＷＡ製）によりシリコンウエハー基板（１０ｍｍ×１０ｍｍ角）を２００℃１秒間でダイボンドした試験体を作成した。該試験体をボンドテスター（ＤＡＧＥ社製、４０００ＰＸＹ）により、２４０℃におけるせん断接着力を測定した。また、該シリコンウエハー基板をダイボンドした試験体をさらに１５０℃１時間で硬化した試験体を作成し、該試験体のせん断接着力を測定した。
【００５８】
［凝集破壊率］
前記せん断接着力を測定した際の試験体の破断面について、破断面全体の面積に対する凝集破壊（即ち、ソルダーレジスト基板とシリコーン硬化物が界面剥離せずにシリコーン硬化物自体が破断）した部分の面積の比率（百分率）を凝集破壊率として評価した。
【００５９】
［実験例２］
Ｒ−６０４を２−プロペノイック酸（オクタハイドロ−４，７−メタン−１Ｈ−インデニディル）ビス（メチレン）エステル（商標名：カヤラッドＲ−６８４、日本化薬製）に変えた以外は実施例１と同様の方法でシリコーン樹脂組成物を調製し、各種物性を測定した。結果を表１に示す。
【００６０】
［実験例３］
Ｒ−６０４をラウリルアクリレートに変えた以外は実施例１と同様の方法でシリコーン樹脂組成物を調製し、各種物性を測定した。結果を表１に示す。
【００６１】
［実験例４］
実験例１に、さらに下記式（７）で示す接着助剤（Ａ）を２部添加した以外は実施例１と同様の方法でシリコーン樹脂組成物を調製し、各種物性を測定した。結果を表１に示す。
【化１８】
0005578616.tif 000017
【００６２】
［実験例５］
実験例１に、さらに下記式（８）で示す接着助剤（Ｂ）を２部添加した以外は実施例１と同様の方法でシリコーン樹脂組成物を調製し、各種物性を測定した。結果を表１に示す。
【化１９】
0005578616.tif 000018
【００６３】
［実施例６］
上記式（５）で示されるオルガノポリシロキサン（Ａ−１）５０部、ＳｉＯ２単位５０モル％、（ＣＨ３）３ＳｉＯ０．５単位４２．５モル％およびＶｉＭｅ2ＳｉＯ０．５単位７．５モル％からなるレジン構造のオルガノポリシロキサン（Ａ−３）５０部、上記式（６）で示されるオルガノハイドロジェンポリシロキサン５部、シラザン処理したシリコーン微粒子５０部、塩化白金酸のオクチルアルコール変性溶液（白金含有量２質量％）０．０５部、５−エチル−２−（２−ヒドロキシ−１，１−ジメチルエチル）−５−（ヒドロキシメチル）−１，３−ジオキサンのジアクリル酸エステル（商標名：カヤラッドＲ−６０４、日本化薬製）１．０部、及び上記式（７）で示す接着助剤（Ａ）２部をプラネタリーミキサーにて混合し、シリコーン樹脂組成物を調製した。該シリコーン樹脂組成物の各種物性を測定した。結果を表１に示す。
【００６４】
［比較例１］
Ｒ−６０４を添加しない以外は実施例１と同様の方法でシリコーン樹脂組成物を調製し、各種物性を測定した。結果を表１に示す。
【００６５】
［比較例２］
Ｒ−６０４を添加しない以外は実施例４と同様の方法でシリコーン樹脂組成物を調製し、各種物性を測定した。結果を表１に示す。
【００６６】
【表１】
0005578616.tif 000019
【００６７】
表１より、（メタ）アクリレート化合物を含有しないシリコーン樹脂組成物を用いて短時間でダイボンドした試験体はソルダーレジスト基板に対する接着力が劣る（比較例１、２）のに対し、本発明のシリコーン樹脂組成物を用いて短時間でダイボンドした試験体は、ソルダーレジスト基板に対し優れた接着力を有することがわかった（実施例１〜５）。
【産業上の利用可能性】
【００６８】
本発明のシリコーン樹脂組成物は、短時間で硬化し優れた接着性を有する硬化物を提供するため、ダイボンド工程の短縮が可能になり半導体装置の生産性を上げることができる。さらに、本発明のシリコーン樹脂組成物の硬化物は、ソルダーレジストや銅基板等に対し優れた接着性を有し、かつ低弾性であることから信頼性の優れた半導体装置を提供することができ、特にＩＣ、ＬＳＩ等の半導体装置のダイボンド剤として好適に利用できる。